(57)【要約】【課題】本発明は、感熱記録体の地肌部の耐熱性、記録部の耐水性、耐光性、及び記録感度に優れた感熱記録体に関するものである。【解決手段】支持体上に、ロイコ染料及び呈色剤を含有する感熱記録層を設けた感熱記録体において、感熱記録層が呈色剤として２種類の特定の化合物を併用し、且つ保存性向上剤として加熱処理された４，４’−ビス〔（４−メチル−３−フェノキシカルボニルアミノフェニル）ウレイド〕ジフェニルスルホンを含有することを特徴とする感熱記録体。前記２種類の特定の化合物が、２−［（４−ヒドロキシフェニル）メチル］−６−［（２−ヒドロキシフェニル）メチル］−４−（ｓｅｃ−ブチル）フェノール及び２，６−ビス［（４−ヒドロキシフェニル）メチル］−４−（ｓｅｃ−ブチル）フェノールであることを特徴とする。【選択図】なし【特許請求の範囲】
【請求項１】
支持体上に、ロイコ染料及び呈色剤を含有する感熱記録層を設けた感熱記録体において、感熱記録層が呈色剤として下記一般式（１）及び（２）で表される化合物を併用し、且つ保存性向上剤として、４，４’−ビス〔（４−メチル−３−フェノキシカルボニルアミノフェニル）ウレイド〕ジフェニルスルホンを含有し、上記４，４’−ビス〔（４−メチル−３−フェノキシカルボニルアミノフェニル）ウレイド〕ジフェニルスルホンは、マグネシウム化合物、アルミニウム化合物、カルシウム化合物、チタニウム化合物、及びタルクから選ばれる少なくとも１種の塩基性無機顔料と同一液体中において、５０〜９０℃の温度で加熱処理された分散液の形態で使用することを特徴とする感熱記録体。
【化１】
2010052137.tif 000009
【化２】
2010052137.tif 000010
［式中、Ｒ１、Ｒ２はそれぞれｎ−ブチル基、ｉｓｏ−ブチル基、ｓｅｃ−ブチル基またはｔｅｒｔ−ブチル基を表す。］
【請求項２】
前記一般式（１）及び（２）で表される化合物が、２−［（４−ヒドロキシフェニル）メチル］−６−［（２−ヒドロキシフェニル）メチル］−４−（ｓｅｃ−ブチル）フェノール及び２，６−ビス［（４−ヒドロキシフェニル）メチル］−４−（ｓｅｃ−ブチル）フェノールである請求項１に記載の感熱記録体。
【請求項３】
前記一般式（１）及び（２）の併用比率が７０：３０〜３０：７０である請求項１または２に記載の感熱記録体。
【請求項４】
感熱記録層中に、増感剤として１，２−ジ（３−メチルフェノキシ）エタン、シュウ酸ジ−ｐ−メチルベンジルエステル、及びシュウ酸ジ−ｐ−クロロベンジルエステルから選ばれる少なくとも１種を、感熱記録層の全固形分に対して３〜２３質量％含有する請求項1〜３のいずれか一項に記載の感熱記録体。
【発明の詳細な説明】
【技術分野】
【０００１】
本発明は、塩基性無色染料と有機顕色剤との発色反応を利用した感熱記録体に関するものである。
【背景技術】
【０００２】
一般に無色または淡色の染料前駆体と染料前駆体と熱時反応して発色させる顕色剤とを主成分とする感熱記録層を有する感熱記録体は、広く実用化されている。この感熱記録体に記録を行うには、サーマルヘッドを内蔵したサーマルプリンター等が用いられるが、このような感熱記録法は、従来実用化された他の記録法に比べて、記録時に騒音がない、現像定着の必要がない、メンテナンスフリーである、機器が比較的安価でありコンパクトである、得られた発色が非常に鮮明であるといった特徴から、情報産業の発展に伴い、ファクシミリやコンピューター分野、各種計測器、ラベル用等に広く使用されている。
そして、これらの記録装置の多様化、高性能化が進められるに伴い、感熱記録体に対する要求品質もより高度なものになってきている。発色感度については装置の小型化、記録の高速化が進められるに従って、微小な熱エネルギーでも高濃度で鮮明な発色画像が得られることが要求されている。この要求を満たすために、新規な顕色剤を用いることによって発色感度を高める方法（特許文献１参照）が記載されている。
【０００３】
また、一方、感熱記録体には、使用用途の広がりに伴い、熱や水、光等の様々な自然環境の中で使用される機会が増加してきた。しかしながら、ロイコ染料と呈色剤を用いた感熱記録体は、用いる材料によっては使用される環境によって地肌部が発色したり、印字部が退色するという欠点があり、その改善が強く要請されている。
【０００４】
また、感熱記録体の呈色剤として、２，６−ビス［（２−ヒドロキシ−５−メチルフェニル）メチル］−４−メチルフェノールを用いることで耐油性、耐指紋性、耐熱性に優れた感熱記録体を得る方法（特許文献２）、２，６−ビス［（２−ヒドロキシ−５−メチルフェニル）メチル］−４−メチルフェノールと２，６−ビス［（２−ヒドロキシ−５−メチルフェニル）メチル］−４−ｔｅｒｔ−ブチルフェノールとを併用することで白色度、耐水性、経時安定性に優れた感熱記録体を得る方法（特許文献３）等も提案されている。
【０００５】
呈色剤として、４，４’‐ビス［（４−メチル‐３−フェノキシカルボニルアミノフェニル）ウレイド］ジフェニルスルホンと珪酸マグネシウム等の無機化合物を含有して熱処理した化合物を使用する方法（特許文献４を参照）が提案されているが、いずれの方法においても感熱記録体において、地肌部の耐熱性、記録部の耐水性、耐光性、及び記録感度について更に改善することが要求されている。
【０００６】
【特許文献１】特開２００２−３０１８７３号公報
【特許文献２】特開平６−１１５２５５号公報（実施例６、９）
【特許文献３】特開２００１−９６９２６号公報（請求項２）
【特許文献４】ＷＯ  ２００５／０４２２６３号公報
【発明の開示】
【発明が解決しようとする課題】
【０００７】
本発明の課題は、感熱記録体の地肌部の耐熱性、記録部の耐水性、耐光性、及び記録感度に優れた感熱記録体を提供することにある。
【課題を解決するための手段】
【０００８】
本発明は、支持体上に、ロイコ染料及び呈色剤を含有する感熱記録層を設けた感熱記録体において、感熱記録層が呈色剤として下記一般式（１）及び（２）で表される化合物を併用し、且つ保存性向上剤として、４，４’−ビス〔（４−メチル−３−フェノキシカルボニルアミノフェニル）ウレイド〕ジフェニルスルホンを含有し、上記４，４’−ビス〔（４−メチル−３−フェノキシカルボニルアミノフェニル）ウレイド〕ジフェニルスルホンは、マグネシウム化合物、アルミニウム化合物、カルシウム化合物、チタニウム化合物、及びタルクから選ばれる少なくとも１種の塩基性無機顔料と同一液体中において、５０〜９０℃の温度で加熱処理された分散液の形態で使用することにより、上記課題を解決することが可能になった。
【０００９】
即ち、本発明は、以下の感熱記録体を提供するものである。
【００１０】
項１：支持体上に、ロイコ染料及び呈色剤を含有する感熱記録層を設けた感熱記録体において、感熱記録層が、呈色剤として下記一般式（１）及び（２）で表される化合物を併用し、且つ保存性向上剤として、４，４’−ビス〔（４−メチル−３−フェノキシカルボニルアミノフェニル）ウレイド〕ジフェニルスルホンを含有し、上記４，４’−ビス〔（４−メチル−３−フェノキシカルボニルアミノフェニル）ウレイド〕ジフェニルスルホンは、マグネシウム化合物、アルミニウム化合物、カルシウム化合物、チタニウム化合物、及びタルクから選ばれる少なくとも１種の塩基性無機顔料と同一液体中において、５０〜９０℃の温度で加熱処理された分散液の形態で使用することを特徴とする感熱記録体。
【００１１】
【化１】
2010052137.tif 000002
【００１２】
【化２】
2010052137.tif 000003
［式中、Ｒ１、Ｒ２はそれぞれｎ−ブチル基、ｉｓｏ−ブチル基、ｓｅｃ−ブチル基またはｔｅｒｔ−ブチル基を表す。］
項２：前記一般式（１）及び（２）で表される化合物が、２−［（４−ヒドロキシフェニル）メチル］−６−［（２−ヒドロキシフェニル）メチル］−４−（ｓｅｃ−ブチル）フェノール及び２，６−ビス［（４−ヒドロキシフェニル）メチル］−４−（ｓｅｃ−ブチル）フェノールである項１に記載の感熱記録体。
項３：前記一般式（１）及び（２）の併用比率が７０：３０〜３０：７０である項１または２に記載の感熱記録体。
項４：感熱記録層中に、増感剤として１，２−ジ（３−メチルフェノキシ）エタン、シュウ酸ジ−ｐ−メチルベンジルエステル、及びシュウ酸ジ−ｐ−クロロベンジルエステルから選ばれる少なくとも１種を、感熱記録層の全固形分に対して３〜２３質量％含有する項1〜３のいずれか一項に記載の感熱記録体。
【発明の効果】
【００１３】
本発明の感熱記録体は、地肌部の耐熱性、記録部の耐水性、耐光性、及び記録感度に優れた効果を有するものである。
【発明を実施するための最良の形態】
【００１４】
本発明においては、感熱記録層中に、呈色剤として下記一般式（１）及び（２）で表される化合物（以下、特定の呈色剤と称す）を併用し、且つ保存性向上剤として、４，４’−ビス〔（４−メチル−３−フェノキシカルボニルアミノフェニル）ウレイド〕ジフェニルスルホンを含有し、上記４，４’−ビス〔（４−メチル−３−フェノキシカルボニルアミノフェニル）ウレイド〕ジフェニルスルホンは、マグネシウム化合物、アルミニウム化合物、カルシウム化合物、チタニウム化合物、及びタルクから選ばれる少なくとも１種の塩基性無機顔料と同一液体中において、５０〜９０℃の温度で加熱処理された分散液の形態で使用することを特徴とする。
【００１５】
【化３】
2010052137.tif 000004
【００１６】
【化４】
2010052137.tif 000005
［式中、Ｒ１、Ｒ２はそれぞれｎ−ブチル基、ｉｓｏ−ブチル基、ｓｅｃ−ブチル基またはｔｅｒｔ−ブチル基を表す。］
【００１７】
本発明は、各種の呈色剤と保存性向上剤のうち、特定の呈色剤及び保存性向上剤を含有させることで、地肌部の耐熱性、記録部の保存性、記録感度に優れた効果を見出してなされたものである。
【００１８】
前記一般式（１）及び（２）で表される化合物として、特に２−［（４−ヒドロキシフェニル）メチル］−６−［（２−ヒドロキシフェニル）メチル］−４−（ｓｅｃ−ブチル）フェノール及び２，６−ビス［（４−ヒドロキシフェニル）メチル］−４−（ｓｅｃ−ブチル）フェノールを併用するのがより好ましい。
【００１９】
前記一般式（１）及び（２）の併用比率は特に限定するものではないが、質量比で７０：３０〜３０：７０程度が好ましく、範囲をはずれると記録感度が低下する恐れがある。
【００２０】
尚、本発明の呈色剤として、前記の特定の３核体化合物以外に合成時の副生成物として生成される多核体の混合物が含有されていてもよい。
【００２１】
本発明で使用する保存性向上剤４，４’−ビス〔（４−メチル−３−フェノキシカルボニルアミノフェニル）ウレイド〕ジフェニルスルホンは、予め塩基性無機顔料と同一液中において５０〜９０℃、好ましくは６０〜８０℃の温度範囲で加熱処理された分散液として感熱記録層用塗液に配合することによって、感熱記録層用塗液の塗工及び乾燥後、感熱記録体としての余計な発色（地肌カブリ）が生じるのを抑制できる。処理時間は、加熱温度により適宜調整されるが、一般に２〜２４時間加熱処理することが好ましい。加熱処理する前の分散液は、４，４’−ビス〔（４−メチル−３−フェノキシカルボニルアミノフェニル）ウレイド〕ジフェニルスルホンを所定の粒子径に分散してから塩基性無機顔料を混合して得ることもできるし、各々を混ぜ合わせてから所定の粒子径に分散して得ることもできる。
【００２２】
塩基性無機顔料としては、マグネシウム化合物、アルミニウム化合物、カルシウム化合物、チタニウム化合物、及びタルクから選ばれる少なくとも１種が用いられるが、なかでもケイ酸マグネシウム、リン酸マグネシウム、タルクが感熱記録層用塗液の安定性や塗工適性の面からも好ましく使用される。
【００２３】
塩基性無機顔料の使用量は、特に限定されないが、４，４’−ビス〔（４−メチル−３−フェノキシカルボニルアミノフェニル）ウレイド〕ジフェニルスルホンに対して、０．５〜２０質量％程度、好ましくは1〜１０質量％程度である。
【００２４】
本発明は、呈色剤として特定の呈色剤及び保存性向上剤を選択的に使用するものであるが、本発明の所望の効果を阻害しない範囲で目的に応じ、他の呈色剤を併用することもできる。かかる他の呈色剤としては、例えば４，４’−イソプロピリデンジフェノール、２，２−ビス（４−ヒドロキシフェニル）−４−メチルペンタン、４，４’−シクロヘキシリデンジフェノール、４−ヒドロキシ安息香酸ベンジル、４，４’−ジヒドロキシジフェニルスルホン、２，４’−ジヒドロキシジフェニルスルホン、４−ヒドロキシ−４’−イソプロポキシジフェニルスルホン、４−ヒドロキシ−４’−アリルオキシジフェニルスルホン、ビス（３−アリル−４−ヒドロキシフェニル）スルホン、４−ヒドロキシ−４’−メチルジフェニルスルホン、３，４−ジヒドロキシフェニル−４’−メチルフェニルスルホン、ビス（４−ヒドロキシフェニルチオエトキシ）メタン、ビス（ｐ−ヒドロキシフェニル）酢酸ブチル等のフェノール化合物、Ｎ−（ｐ−トルエンスルホニル）カルバモイル酸−ｐ−クミルフェニルエステル、４，４’−ビス（Ｎ−ｐ−トルエンスルホニルアミノカルボニルアミノ）ジフェニルメタン、Ｎ−（ｏ−トリル）−ｐ−トルエンスルホアミド、Ｎ−（ｐ−トルエンスルホニル）−Ｎ’−フェニルウレア等の分子内に−ＳＯ２ＮＨＣＯ−結合を有する化合物、ｐ−クロロ安息香酸亜鉛、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸亜鉛等の芳香族カルボン酸の亜鉛塩等が挙げられる。
【００２５】
呈色剤の使用比率は特に限定されないが、感熱記録層の全固形分に対して１０〜６０質量％程度が好ましい。呈色剤の使用比率が１０質量％未満になると記録感度が低下する恐れがあり、また６０質量％を超えるとロイコ染料の比率低下により、最高記録濃度が低下する恐れがある。
【００２６】
本発明で使用する４，４’−ビス〔（４−メチル−３−フェノキシカルボニルアミノフェニル）ウレイド〕ジフェニルスルホンの含有量は、感熱記録層の全固形分に対して０．５〜２５質量％が好ましく、１〜２０質量％がさらに好ましく、３〜１８質量％が最も好ましい。０．５質量％未満では、記録感度に劣る恐れがあり、２５質量％を超えると、地肌部の耐熱性に劣る恐れがある。
【００２７】
また他の保存性改良剤としては、本発明の所望の効果を阻害しない範囲で使用することができる。例えば１，１，３−トリス（２−メチル−４−ヒドロキシ−５−シクロヘキシルフェニル）ブタン、１，１，３−トリス（２−メチル−４−ヒドロキシ−５−ｔｅｒｔ−ブチルフェニル）ブタン、１，１−ビス（４−ヒドロキシフェニル）−１−フェニルエタン、２，２’−エチリデンビス（４，６−ジ−ｔｅｒｔ−ブチルフェノール）、１，４−ビス［α−メチル−α−（４’−ヒドロキシフェニル）エチル］ベンゼン、１，３−ビス［α−メチル−α−（４’−ヒドロキシフェニル）エチル］ベンゼン、４，４’−チオビス（２−メチル−６−ｔｅｒｔ−ブチルフェノール）、１，３，５−トリス（４−ｔｅｒｔ−ブチル−３−ヒドロキシ−２，６−ジメチルベンジル）イソシアヌル酸等が挙げられる。
【００２８】
本発明では、増感剤も使用することができる。増感剤としては１，２−ジ（３−メチルフェノキシ）エタン、シュウ酸ジ−ｐ−メチルベンジルエステル、シュウ酸ジ−ｐ−クロロベンジルエステルの少なくとも１種が挙げられ、上記の増感剤は、本発明で使用する下記一般式（１）、（２）で表される化合物、及び４，４’−ビス〔（４−メチル−３−フェノキシカルボニルアミノフェニル）ウレイド〕ジフェニルスルホンに対して、耐熱性と記録感度とのバランスが特に優れており、好ましく用いられ、感熱記録層の全固形分に対して３〜２３質量％含有するものである。３質量％未満では、記録感度が劣る恐れがあり、２３質量％を超えると、地肌部の耐熱性に劣る恐れがある。
【００２９】
【化５】
2010052137.tif 000006
【００３０】
【化６】
2010052137.tif 000007
［式中、Ｒ１、Ｒ２はそれぞれｎ−ブチル基、ｉｓｏ−ブチル基、ｓｅｃ−ブチル基またはｔｅｒｔ−ブチル基を表す。］
【００３１】
また、本発明の効果を阻害しない範囲において他の増感剤を併用することができる。増感剤の具体例として例えば、１，２−ジフェノキシエタン、１，２−ジ（４−メチルフェノキシ）エタン、２−ナフチルベンジルエーテル、ｐ−ベンジルオキシ安息香酸ベンジル、テレフタル酸ジメチルエステル、テレフタル酸ジベンジルエステル、ｍ−ターフェニル、ジフェニルスルホン、１，２−ジフェノキシメチルベンゼン、ｐ−ベンジルビフェニル、ｐ−アセチルビフェニル、ｐ−アセトトルイジド、１，２−ジ（４−メトキシフェノキシ）エタン、１，２−ジ（４−クロロフェノキシ）エタン、１−（４−メトキシフェノキシ）−２−（３−メチルフェノキシ）エタン、ｐ−メチルチオフェニルベンジルエーテル、１，４−ジ（フェニルチオ）ブタン、ｐ−トリルビフェニルエーテル、ジ（ｐ−メトキシフェノキシエチル）エーテル、ベンジル−４−メチルチオフェニルエーテル、１−ヒドロキシ−２−ナフトエ酸フェニルエステル、シュウ酸ジベンジルエステル、テレフタル酸ジブチルエステル、イソフタル酸ジブチルエステル、ｐ−アセトフェネチジド、Ｎ−アセトアセチル−ｐ−トルイジン、ジ（β−ビフェニルエトキシ）ベンゼン等が挙げられる。
【００３２】
また、感熱記録層中にアミド誘導体を含有することもできる。アミド誘導体の具体例としては、ラウリン酸アミド、パルミチン酸アミド、ステアリン酸アミド、ベヘン酸アミド、エルカ酸アミド、Ｎ−パルミチルパルミチン酸アミド、Ｎ−ステアリルステアリン酸アミド、Ｎ−ステアリル−１２−ヒドロキシステアリン酸アミド、Ｎ−オレイル−１２−ヒドロキシステアリン酸アミド、Ｎ−メチロールステアリン酸アミド、Ｎ−メチロールベヘン酸アミド、メチレンビスステアリン酸アミド、メチレンビスラウリン酸アミド、メチレンビス（１２−ヒドロキシステアリン酸アミド）、エチレンビスカプリン酸アミド、エチレンビスラウリン酸アミド、エチレンビスステアリン酸アミド、エチレンビスイソステアリン酸アミド、エチレンビス（１２−ヒドロキシステアリン酸アミド）、エチレンビスベヘン酸アミド、ヘキサメチレンビスステアリン酸アミド、ヘキサメチレンビスベヘン酸アミド、ヘキサメチレンビス（１２−ヒドロキシステアリン酸アミド）、ブチレンビスステアリン酸アミド、メチレンビスオレイン酸アミド、エチレンビスオレイン酸アミド、エチレンビスエルカ酸アミド、ヘキサメチレンビスオレイン酸アミド、１，３−キシリレンビスステアリン酸アミド、Ｎ−ブチル−Ｎ’−ステアリル尿素、Ｎ−フェニル−Ｎ’−ステアリル尿素、Ｎ，Ｎ’−ジステアリル尿素等を挙げることができる。
【００３３】
上記のアミド誘導体の中でも、特にパルミチン酸アミド、ステアリン酸アミド、ベヘン酸アミド、Ｎ−メチロールステアリン酸アミド、エチレンビスステアリン酸アミドが熱応答性に優れ好ましく用いられる。
【００３４】
ロイコ染料の具体例としては、例えば３−〔２，２−ビス（１−エチル−２−メチルインドール−３−イル）ビニル〕−３−（４−ジエチルアミノフェニル）フタリド、３，３−ビス（ｐ−ジメチルアミノフェニル）−６−ジメチルアミノフタリド、３−（４−ジエチルアミノ−２−メチルフェニル）−３−（４−ジメチルアミノフェニル）−６−ジメチルアミノフタリド、３−シクロヘキシルアミノ−６−クロロフルオラン、３−ジエチルアミノ−６−メチル−７−クロロフルオラン、３−ジエチルアミノ−６，８−ジメチルフルオラン、３−ジエチルアミノ−６，７−ジメチルフルオラン、３−ジエチルアミノ−７−クロロフルオラン、３−（Ｎ−エチル−Ｎ−イソアミル）アミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−（Ｎ−エチル−ｐ−トルイジノ）−６−メチル−７−アニリノフルオラン、３−ジ（ｎ−ブチル）アミノ−６−クロロ−７−アニリノフルオラン、３−ジエチルアミノ−６−メチル−７−（３−トルイジノ）フルオラン、３−ピロリジノ−６−メチル−７−アニリノフルオラン、３−ピペリジノ−６−メチル−７−アニリノフルオラン、３，３−ビス（４−ジエチルアミノ−２−エトキシフェニル）−４−アザフタリド、３，３−ビス［１−（４−メトキシフェニル）−１−（４−ジメチルアミノフェニル）エチレン−２−イル］−４，５，６，７−テトラクロロフタリド、３−ｐ−（ｐ−ジメチルアミノアニリノ）アニリノ−６−メチル−７−クロロフルオラン、３−ｐ−（ｐ−クロロアニリノ）アニリノ−６−メチル−７−クロロフルオラン、３−［１，１−ビス（１−エチル−２−メチルインドール−３−イル）］−３−ｐ−ジエチルアミノフェニルフタリド、３，３−ビス（１−ｎ−ブチル−２−メチルインドール−３−イル）フタリド、３，６−ビス（ジメチルアミノ）フルオレン−９−スピロ−３’−（６’−ジメチルアミノ）フタリド等が挙げられる。
【００３５】
感熱記録層は、一般に水を媒体とし、ロイコ染料、特定の呈色剤及び保存性向上剤、増感剤、接着剤、及び助剤とを混合攪拌して調製された感熱記録層用塗液を、支持体上に乾燥後の塗布量が３〜１０ｇ／ｍ２程度となるように塗布乾燥して形成される。
【００３６】
感熱記録層は、複数のロイコ染料を各々異なる層に配する多層発色層の構成であってもよいし、複数のロイコ染料を同一の層に含有させる単層発色層の構成であってもよい。  
【００３７】
感熱記録層の形成方法については特に限定されず、例えばエアナイフコーティング、バリバーブレードコーティング、ピュアブレードコーティング、ロッドブレードコーティング、ショートドウェルコーティング、カーテンコーティング、ダイコーティング、グラビアコーティング等の公知の適当な塗布方法により形成される。
【００３８】
感熱記録層用塗液に配合する接着剤としては、例えば、部分鹸化または完全鹸化ポリビニルアルコール、カルボキシ変性ポリビニルアルコール、アセトアセチル変性ポリビニルアルコール、ジアセトン変性ポリビニルアルコール、珪素変性ポリビニルアルコール等のポリビニルアルコール類、澱粉及びその誘導体、ヒドロキシメチルセルロース、ヒドロキシエチルセルロース、ヒドロキシプロピルセルロース、メチルセルロース、エチルセルロース等のセルロース誘導体、ポリビニルピロリドン、アクリルアミド−アクリル酸エステル共重合体、アクリルアミド−アクリル酸エステル−メタアクリル酸エステル共重合体、スチレン−無水マレイン酸共重合体、イソブチレン−無水マレイン酸共重合体、カゼイン、ゼラチン等の水溶性接着剤、並びに酢酸ビニル系ラテックス、ウレタン系ラテックス、アクリル系ラテックス、スチレン−ブタジエン系ラテックス等が挙げられる。
【００３９】
また、助剤としては、例えばジオクチルスルホコハク酸ナトリウム、ドデシルベンゼンスルホン酸ナトリウム、ラウリルアルコール硫酸エステル・ナトリウム塩、脂肪酸金属塩等の界面活性剤、ポリエチレンワックス、カルナバロウ、パラフィンワックス、エステルワックス等のワックス類、カオリン、クレー、タルク、炭酸カルシウム、焼成カオリン、酸化チタン、無定形シリカ、水酸化アルミニウム等の顔料、グリオキザール、ホルマリン、グリシン、グリシジルエステル、グリシジルエーテル、ジメチロール尿素、ケテンダイマー、ジアルデヒド澱粉、メラミン樹脂、ポリアミド樹脂、ポリアミド−エピクロルヒドリン樹脂、ケトン−アルデヒド樹脂、アジピン酸ジヒドラジド、硼砂、硼酸、炭酸ジルコニウムアンモニウム、エポキシ系化合物等の耐水化剤、その他消泡剤、蛍光染料、着色染料等が挙げられる。
【００４０】
感熱記録層が設けられる支持体としては、特に限定はなく、紙、合成紙、及びポリエチレンテレフタレート、ポリプロピレン、ポリエチレン等のフィルム基材が挙げられる。なお、支持体の厚みとしては２０〜２００μｍ程度であり、合成紙やフィルムの場合、感熱記録層との密着性を高めるのに表面にアンカーコート層を設けたり、コロナ放電処理したりすることもできる。更に導電剤による導電処理を施してもよい。
【００４１】
なお、本発明の感熱記録体においては、記録感度をより高めるために支持体と感熱記録層との間に、吸油量が７０ｍｌ／１００ｇ以上の顔料、或いは有機中空粒子と接着剤とを主成分とする下塗り層を設けたり、記録走行性と耐薬品性を高めるために成膜性を有する接着剤を主成分とする保護層を感熱記録層上または支持体の裏面側に設けたり、或いは各層を塗布形成した後にスーパーカレンダー掛け等の平滑化処理をしたり、支持体の裏面側に磁気記録層や粘着剤層を設けたりする等の各種公知の感熱記録体製造技術を付加することもできる。
【実施例】
【００４２】
本発明を実施例により更に詳しく説明するが、本発明はこれらにより限定されるものではない。なお、特に断わらない限り、「部」及び「％」はそれぞれ「質量部」及び「質量％」を示す。
【００４３】
実施例１
・ロイコ染料分散液（Ａ液）の調製
３−ジ（ｎ−ブチル）アミノ−６−メチル−７−アニリノフルオラン１０部、メチルセルロースの５％水溶液５部、及び水７．８部からなる組成物を、サンドミルで平均粒子径が０．７μｍとなるまで粉砕してロイコ染料分散液（Ａ液）を得た。
【００４４】
・呈色剤分散液（Ｂ液）の調製
２−［（４−ヒドロキシフェニル）メチル］−６−［（２−ヒドロキシフェニル）メチル］−４−（ｓｅｃ−ブチル）フェノール１０部、２，６−ビス［（４−ヒドロキシフェニル）メチル］−４−（ｓｅｃ−ブチル）フェノール１０部、メチルセルロースの５％水溶液５部、及び水１５部からなる組成物を、サンドミルで平均粒子径が０．７μｍとなるまで粉砕して呈色剤分散液（Ｂ液）を得た。
【００４５】
・保存性向上剤分散液（Ｃ液）の調製
４，４’−ビス〔（４−メチル−３−フェノキシカルボニルアミノフェニル）ウレイド〕ジフェニルスルホン１０部、ケイ酸マグネシウム０．５部、メチルセルロースの５％水溶液５部、及び水１５部からなる組成物を、サンドミルで平均粒子径が０．９μｍとなるまで粉砕し、その後７０℃で５時間加熱処理を行い、保存性向上剤分散液（C液）を得た。
【００４６】
・増感剤分散液（Ｄ液）の調製
１，２−ジ（３−メチルフェノキシ）エタン１０部、メチルセルロースの５％水溶液５部、及び水７．８部からなる組成物を、サンドミルで平均粒子径が１．０μｍとなるまで粉砕して増感剤分散液（Ｄ液）を得た。
【００４７】
・増感剤分散液（Ｅ液）の調製
シュウ酸ジ−ｐ−メチルベンジルエステル１０部、メチルセルロースの５％水溶液５部、及び水７．８部からなる組成物を、サンドミルで平均粒子径が１．０μｍとなるまで粉砕して増感剤分散液（Ｅ液）を得た。
【００４８】
・増感剤分散液（Ｆ液）の調製
シュウ酸ジ−ｐ−クロロベンジルエステル１０部、メチルセルロースの５％水溶液５部、及び水７．８部からなる組成物を、サンドミルで平均粒子径が１．０μｍとなるまで粉砕して増感剤分散液（Ｆ液）を得た。
【００４９】
・呈色剤分散液（Ｇ液）の調製
４−ヒドロキシ−４’−イソプロポキシジフェニルスルホン１０部、メチルセルロースの５％水溶液５部、及び水７．８部からなる組成物を、サンドミルで平均粒子径が０．７μｍとなるまで粉砕して呈色剤分散液（Ｇ液）を得た。
【００５０】
・保存性向上剤分散液（Ｈ液）の調製
１，１，３−トリス（２−メチル−４−ヒドロキシ−５−ｔｅｒｔ−ブチルフェニル）ブタン１０部、メチルセルロースの５％水溶液５部、及び水７．８部からなる組成物を、サンドミルで平均粒子径が０．９μｍとなるまで粉砕して保存性向上剤分散液（Ｈ液）を得た。
【００５１】
・保存性向上剤分散液（I液）の調製
４，４’−ビス〔（４−メチル−３−フェノキシカルボニルアミノフェニル）ウレイド〕ジフェニルスルホン１０部、メチルセルロースの５％水溶液５部、及び水１５部からなる組成物を、サンドミルで平均粒子径が０．９μｍとなるまで粉砕して保存性向上剤分散液（Ｉ液）を得た。
【００５２】
・下塗り層用塗液の調製
焼成カオリン（商品名：アンシレックス、エンゲルハード社製）８５部を水３２０部に分散して得られた分散物に、スチレン−ブタジエン共重合物エマルジョン（固形分濃度５０％）４０部と、酸化澱粉の１０％水溶液５０部とを混合攪拌して下塗り層用塗液を得た。
【００５３】
・感熱記録層用塗液の調製
Ａ液２５部、Ｂ液５０部、Ｃ液２５部、Ｄ液２５部、軽質炭酸カルシウム１０部、無定形シリカ１５部、ポリビニルアルコールと（アクリルアミド・アクリル酸誘導体・アクリロニトリル）共重合物とのグラフト共重合体（商品名：ポリマロン−１５６０、固形分濃度１５％、荒川化学社製）６７部、ポリビニルアルコール（商品名：ポバールＰＶＡ−２３５、クラレ社製）の１０％水溶液５０部、ステアリン酸亜鉛の水分散液（商品名：ハイドリンＺ−８−３６、固形分濃度３６％、中京油脂社製）８部、及び水１１０部からなる組成物を混合攪拌して感熱記録層用塗液を得た。
【００５４】
・保護層用塗液の調製
アセトアセチル変性ポリビニルアルコール（商品名：ゴーセファイマーＺ−２００、重合度１０００、日本合成化学工業社製）の１０％水溶液１００部、アクリル樹脂（商品名：バリアスターＯＴ−１０３５−１、固形分濃度２５％、三井化学社製）４０部、４０％水酸化アルミニウム分散液４０部、ステアリン酸亜鉛の３０％分散液２部からなる組成物を混合攪拌して保護層用塗液を得た。
【００５５】
・感熱記録体の作製
４８ｇ／ｍ２の原紙の片面上に、乾燥後の塗布量が９．０ｇ／ｍ２になるように下塗り層用塗液を塗布乾燥して下塗り層を形成し、該下塗り層上に乾燥後の塗布量が感熱記録層用塗液を塗布乾燥して感熱記録層を形成した。更に該感熱記録層上に乾燥後の塗布量が２．０ｇ／ｍ２となるように保護層用塗液を塗布乾燥して保護層を形成した。その後スーパーカレンダーによって平滑化処理し、その表面の平滑度が王研式平滑度計で１０００〜４０００秒程度の感熱記録体を得た。
【００５６】
実施例２
実施例１の感熱記録層用塗液の調製において、Ｄ液２５部の代わりにＥ液２５部を用いた以外は、実施例１と同様にして感熱記録体を得た。
【００５７】
実施例３
実施例１の感熱記録層用塗液の調製において、Ｄ液２５部の代わりにＦ液２５部を用いた以外は、実施例１と同様にして感熱記録体を得た。
【００５８】
実施例４
実施例１の感熱記録層用塗液の調製において、Ｄ液２５部の代わりにＥ液１５部及びＦ液１０部を用いた以外は、実施例１と同様にして感熱記録体を得た。
【００５９】
比較例１
実施例１の感熱記録層用塗液の調製において、Ｂ液５０部の代わりにＧ液５０部を用いた以外は、実施例１と同様にして感熱記録体を得た。
【００６０】
比較例２
実施例１の感熱記録層用塗液の調製において、Ｃ液２５部の代わりにＨ液２５部を用いた以外は、実施例１と同様にして感熱記録体を得た。
【００６１】
比較例３
実施例１の感熱記録層用塗液の調製において、Ｃ液２５部の代わりにI液２５部を用いた以外は、実施例１と同様にして感熱記録体を得た。
【００６２】
かくして得られた７種類の感熱記録体について以下の評価を行い、その結果を表１に示した。
【００６３】
・記録感度
感熱評価機（商品名：バーラベ３００、サトー社製）を用い、印字速度４インチ、印字エネルギー０．１３ｍＪ／ｄｏｔ、０．１５ｍＪ／ｄｏｔ、０．２０ｍＪ／ｄｏｔで各感熱記録体をベタ発色させ、記録部の濃度をマクベス濃度計（商品名：ＲＤ−９１４、マクベス社製）のビジュアルモードで測定した。
【００６４】
・地肌部の耐熱性
各感熱記録体を９０℃の乾燥機に２４時間放置後、白紙部分の濃度をマクベス濃度計（商品名：ＲＤ−９１４、マクベス社製）のビジュアルモードで測定した。
【００６５】
・記録部の耐水性
記録感度で評価した印字物を水中に２４時間浸漬し、その後水中より取り出し自然乾燥させた後、０．２０ｍＪ／ｄｏｔの記録部をマクベス濃度計（商品名：ＲＤ−９１４、マクベス社製）のビジュアルモードで測定した。
【００６６】
・記録部の耐光性
記録感度で評価した０．２０ｍＪ／ｄｏｔの記録部を耐光性試験機（商品名：キセノンウェザーメータＸＬ−７５、スガ試験社製）の６３℃−４０％ＲＨの条件下で２４時間放置後、記録部の濃度をマクベス濃度計（商品名：ＲＤ−９１４、マクベス社製）のビジュアルモードで測定した
【００６７】
【表１】
2010052137.tif 000008